(57)【要約】【課題】基材表面に塗布したときに、平滑な塗布層を形成し、しかも、安全性の高いポリスルホン系樹脂溶液組成物、それを用いた積層体及びポリスルホン系樹脂フィルムを提供する。【解決手段】ラクトン類（ａ）及び１，３−ジオキソラン（ｂ１）などの環状ジエーテル化合物（ｂ）を含む混合溶媒（Ａ）と、少なくとも１種のポリスルホン系樹脂（Ｂ）とからなることを特徴とするポリスルホン系樹脂溶液組成物、或いは前記混合溶媒（Ａ）は、さらに、環状ケトン類（ｃ）又は沸点が１５０℃以下の脂肪族ケトン（ｄ）の少なくとも一種を含有することを特徴とするポリスルホン系樹脂溶液組成物、それを用いた積層体及びポリスルホン系樹脂フィルムなどを提供した。【選択図】なし【特許請求の範囲】
【請求項１】
ラクトン類（ａ）及び環状ジエーテル化合物（ｂ）を含む混合溶媒（Ａ）と、少なくとも１種のポリスルホン系樹脂（Ｂ）とからなることを特徴とするポリスルホン系樹脂溶液組成物。
【請求項２】
環状ジエーテル化合物（ｂ）は、１，３−ジオキソラン（ｂ１）であることを特徴とする請求項１に記載のポリスルホン系樹脂溶液組成物。
【請求項３】
前記混合溶媒（Ａ）は、さらに、環状ケトン類（ｃ）又は沸点が１５０℃以下の脂肪族ケトン（ｄ）の少なくとも一種を含有することを特徴とする請求項１又は２に記載のポリスルホン系樹脂溶液組成物。
【請求項４】
ポリスルホン系樹脂（Ｂ）の配合量は、混合溶媒（Ａ）１００重量部に対して１〜３０重量部であることを特徴とする請求項１〜３のいずれかに記載のポリスルホン系樹脂溶液組成物。
【請求項５】
請求項１〜４のいずれかに記載のポリスルホン系樹脂溶液組成物を、基材（Ｃ）の少なくとも一方の面に塗布、乾燥させてポリスルホン系樹脂層（Ｄ）を形成してなることを特徴とする積層体。
【請求項６】
請求項１〜４のいずれかに記載のポリスルホン系樹脂溶液組成物を、基材（Ｃ）の少なくとも一方の面に塗布、乾燥させてポリスルホン系樹脂層（Ｄ）を形成した後、基材（Ｃ）から前記ポリスルホン系樹脂層（Ｄ）を剥離して得られるポリスルホン系樹脂フィルム。
【発明の詳細な説明】
【技術分野】
【０００１】
本発明は、ポリスルホン系樹脂溶液組成物、それを用いた積層体及びポリスルホン系樹脂フィルムに関し、更に詳しくは、基材表面に塗布したときに、平滑な塗布層を形成し、かつ有害な成分を発生させることがないポリスルホン系樹脂溶液組成物、このポリスルホン系樹脂溶液組成物を基材表面に塗布、乾燥して得られた積層体、及びこのポリスルホン系樹脂層を形成した後、基材から前記ポリスルホン系樹脂層を剥離して得られるポリスルホン系樹脂フィルムに関する。
【背景技術】
【０００２】
従来、ポリエーテルスルホン樹脂などのポリスルホン系樹脂を使用する際には、ポリスルホン系樹脂の溶液組成物が用いられ、その溶剤（溶媒）として、強極性の不活性液体［ＤＭＳＯ（ジメチルスルホオキシド）、ＤＭＦ（ジメチルホルムアミド）］を主体とし、環式脂肪族ケトンと高揮発性脂肪族ケトンを併用した混合溶媒を用いることが提案されている（例えば、特許文献１参照。）。
しかしながら、この溶液組成物は、コーティング表面の平滑性に劣り、さらに、塗布、乾燥したとき蒸発し、廃棄のため燃焼されたときに、残留有機溶剤成分により、ＳＯＸやＮＯＸ等の有害成分を発生する問題がある。
【０００３】
また、環境汚染、腐食の恐れのあるハロゲン系溶媒を用いないで、表面性、透明性、均質性等に優れた芳香族ポリエーテルスルホンのキャストフィルムを製造するために、１，３−ジオキソランを６０重量％以上含有する溶媒１５〜９０重量部に対し、１０重量部の芳香族ポリエーテルスルホンを溶解させた芳香族ポリエーテルスルホン溶液組成物が提案されている（特許文献２参照。）。
しかしながら、特許文献２に記載の芳香族ポリエーテルスルホン溶液組成物では、溶媒としては、１，３−ジオキソランを６０重量％以上含有する溶媒であり、そして単一溶媒、すなわち１００重量％の１，３−ジオキソランが好ましいと記載され、この溶媒系では、発火点の低い安全性に劣る１，３−ジオキソランを高含量にて使用するために、高温での乾燥は危険性があり、安全装置などが必要となって、製造装置（設備）が大掛かりなものになり、製品コストが高くなるという問題がある。
【０００４】
そのため、基材表面に塗布したときに、平滑な塗布層を形成し、しかも、安全性の高い、ポリエーテルスルホン樹脂などのポリスルホン系樹脂に対する溶液組成物が強く望まれている。
【０００５】
【特許文献１】特開昭４９−１１０７２５公報（特許請求の範囲等）
【特許文献２】特開平７−３００５５９号公報（特許請求の範囲等）
【発明の開示】
【発明が解決しようとする課題】
【０００６】
本発明の目的は、上記の従来技術の問題点に鑑み、基材表面に塗布したときに、平滑な塗布層を形成し、しかも、安全性の高いポリスルホン系樹脂溶液組成物、それを用いた積層体及びポリスルホン系樹脂フィルムを提供することにある。
【課題を解決するための手段】
【０００７】
本発明者らは、上記の課題に鑑み、鋭意検討した結果、難溶解性のポリスルホン系樹脂を容易に溶解させ、かつその溶液の安定性が優れて、しかも基材表面に塗布した際には、コーティング表面の平滑性に優れるという、沸点が低く乾燥しやすい溶剤でありながら発火点の高い特定の混合溶媒系を見出し、本発明を完成するに至った。
【０００８】
すなわち、本発明の第１の発明によれば、ラクトン類（ａ）及び環状ジエーテル化合物（ｂ）を含む混合溶媒（Ａ）と、少なくとも１種のポリスルホン系樹脂（Ｂ）とからなることを特徴とするポリスルホン系樹脂溶液組成物が提供される。
また、本発明の第２の発明によれば、第１の発明において、環状ジエーテル化合物（ｂ）は、１，３−ジオキソラン（ｂ１）であることを特徴とするポリスルホン系樹脂溶液組成物が提供される。
さらに、本発明の第３の発明によれば、第１又は２の発明において、前記混合溶媒（Ａ）は、さらに、環状ケトン類（ｃ）又は沸点が１５０℃以下の脂肪族ケトン（ｄ）の少なくとも一種を含有することを特徴とするポリスルホン系樹脂溶液組成物が提供される。
またさらに、本発明の第４の発明によれば、第１〜３のいずれかの発明において、ポリスルホン系樹脂（Ｂ）の配合量は、混合溶媒（Ａ）１００重量部に対して１〜３０重量部であることを特徴とするポリスルホン系樹脂溶液組成物が提供される。
【０００９】
一方、本発明の第５の発明によれば、第１〜４のいずれかの発明に係るポリスルホン系樹脂溶液組成物を、基材（Ｃ）の少なくとも一方の面に塗布、乾燥させてポリスルホン系樹脂層（Ｄ）を形成してなることを特徴とする積層体が提供される。
また、本発明の第６の発明によれば、第１〜４のいずれかの発明に係るポリスルホン系樹脂溶液組成物を、基材（Ｃ）の少なくとも一方の面に塗布、乾燥させてポリスルホン系樹脂層（Ｄ）を形成した後、基材（Ｃ）から前記ポリスルホン系樹脂層（Ｄ）を剥離して得られるポリスルホン系樹脂フィルムが提供される。
【００１０】
本発明は、上記した如く、ラクトン類（ａ）及び環状ジエーテル化合物（ｂ）を含む混合溶媒（Ａ）と、少なくとも１種のポリスルホン系樹脂（Ｂ）とからなることを特徴とするポリスルホン系樹脂溶液組成物などに係るものであるが、その好ましい態様として、次のものが包含される。
【００１１】
（１）第１又は２の発明において、ポリスルホン系樹脂（Ｂ）は、ポリスルホン樹脂（ＰＳＦ）、ポリエーテルスルホン樹脂（ＰＥＳ）、又はポリフェニルスルホン樹脂（ＰＰＳＵ）のいずれかであることを特徴とするポリスルホン系樹脂溶液組成物。
【発明の効果】
【００１２】
本発明のポリスルホン系樹溶液組成物は、溶液組成物が安定し、液中に未溶解分が残ったり、液が増粘したり、ゲル化することなく、基材表面に塗布したときに、平滑な塗布層を形成し、かつ有害な成分を発生させることがない効果がある。
また、このポリスルホン系樹脂溶液組成物を基材表面に塗布、乾燥して得られた積層体は、表面平滑性に優れ、光学的な特性に優れているので耐熱性光学用フィルムとして利用できる。
【発明を実施するための最良の形態】
【００１３】
以下、本発明のポリスルホン系樹脂溶液組成物、それを用いた積層体及びポリスルホン系樹脂フィルムについて、各項目毎に詳細に説明する。
本発明のポリスルホン系樹脂溶液組成物は、ラクトン類（ａ）及び環状ジエーテル化合物（ｂ）を含む混合溶媒（Ａ）と、少なくとも１種のポリスルホン系樹脂（Ｂ）とからなることを特徴とするものである。
【００１４】
１．混合溶媒（Ａ）
本発明において、混合溶媒（Ａ）とは、ポリスルホン系樹脂を溶解し、ポリスルホン系樹脂溶解液を作製することができる混合された有機溶剤である。
本発明に係る混合溶媒（Ａ）は、上記したように、ラクトン類（ａ）と環状ジエーテル化合物（ｂ）とを含むものである。
【００１５】
（１）ラクトン類（ａ）
本発明において、ラクトン類（ａ）は、下記に詳細に述べる溶剤群から１種又は２種以上を用いてもよい。
【００１６】
ラクトン類（ａ）は、環内にエステル基（−ＣＯ−Ｏ−）をもつ環状化合物であり、例えば、β−プロピオラクトン（沸点：１００〜１０２℃）、γ−ブチロラクトン（沸点：２０６℃）、γ−バレロラクトン（沸点：２０６〜２０７℃）、δ−バレロラクトン（沸点：２１８〜２２０℃）、ε−カプロラクトン（沸点：２３５．３℃）、エチレンカーボネート（沸点：２３８℃）、プロピレンカーボネート（沸点：９０℃、＠５ｍｍＨｇ）、ヒノキチオール（沸点：１４０〜１４１℃、＠１０ｍｍＨｇ）、ジケテン（沸点：１２７．４℃）等が例示される。ただし、カッコ内の数値は、測定圧力を記載したもの以外は、１０３．３ｋＰａ（＝７６０ｍｍＨｇ）における沸点であり、これらより１種又は２種以上を用いてもよい。
代表的なラクトン類として、γ−ブチロラクトンの化学式（１）を以下に示す。
【００１７】
【化１】
2006291055.tif 000002
【００１８】
（２）環状ジエーテル化合物（ｂ）
本発明において、環状ジエーテル化合物（ｂ）は、具体的には次の化学式（２）で表されるものが好ましく用いられる。
【００１９】
【化２】
2006291055.tif 000003
【００２０】
式中、Ｒ１〜Ｒ６は、水素原子又は炭素原子数の置換又は未置換のアルキル基を示す。また、Ｒ５とＲ６或いはＲ１〜Ｒ４の少なくとも２個の基が結合し環を形成しても良い。
【００２１】
このアルキル基の置換基としては任意のもので良いが、好ましくは各々炭素原子数１〜４のアルコキシ基、アシル基、アシルオキシ基あるいはヒドロキシル基が挙げられる。また、Ｒ５とＲ６が、或いはＲ１〜Ｒ４の少なくとも２個が結合して形成される環としては、任意のものがあるが、好ましくは５〜６員の芳香環（例えばベンゼン環）又は、非芳香環（例えばシクロヘキサン環）が挙げられる。
【００２２】
これらの中、Ｒ１〜Ｒ６の何れかが水素原子であるものが好ましく、Ｒ１〜Ｒ６のすべてが水素原子であるもの、すなわち次の化学式（３）で表される１，３−ジオキソラン（ｂ１）が特に好ましい。
【００２３】
【化３】
2006291055.tif 000004
【００２４】
この１，３−ジオキソランは、溶解性が高く、比較的低沸点であり、かつ安定な高濃度溶液を与える溶媒として好適に用いられる。この溶媒は、ポリエーテルスルホン樹脂などの製膜に非常に優れた溶媒であるが、空気に触れると過酸化物を生じやすい点が唯一の欠点である。
そのため、本発明においては、ラクトン類（ａ）と、１，３−ジオキソランなどの環状ジエーテル化合物（ｂ）との混合溶媒を用いる。
【００２５】
両者の混合割合（質量比）は、概略任意の割合（ａ／ｂ＝１／９９〜９９／１）でポリスルホン系樹脂を溶解するが、好ましくは、ラクトン類（ａ）と環状ジエーテル化合物（ｂ）が１０／９０〜９０／１０質量％、さらに好ましくは１５／８５〜８５／１５質量％の範囲である。混合割合をこの範囲にすることにより、基材表面に塗布したときに、平滑な塗布層を形成し、しかも、安全性の高いポリスルホン系樹脂溶液組成物を作製することができる。
【００２６】
本発明において、用いることができる具体的な環状ジエーテル化合物（ｂ）の例を下記に示す。
【００２７】
【化４】
2006291055.tif 000005
【００２８】
【化５】
2006291055.tif 000006
【００２９】
【化６】
2006291055.tif 000007
【００３０】
【化７】
2006291055.tif 000008
【００３１】
（３）環状ケトン類（ｃ）
本発明においては、混合溶媒（Ａ）には、さらに、環状ケトン類（ｃ）又は沸点が１５０℃以下の脂肪族ケトン（ｄ）の少なくとも一種を含有することができる。
環状ケトン類（ｃ）は、環内にケトン基（−ＣＯ−）をもつ環状化合物であり、例えば、シクロブタノン（沸点：１００〜１０２℃）、シクロペンタノン（沸点：１３０℃）、シクロヘキサノン（沸点：１５６．７℃）、シクロヘプタノン（沸点：１７９〜１８１℃）、メチルシクロヘキサノン（沸点：１６５〜１６６℃）、シクロオクタノン（沸点：７４℃、＠１．６ｋＰａ）、シクロノナノン（沸点：９３〜９５℃、＠１．６ｋＰａ）、シクロデカノン（沸点：１０７℃、＠１．７ｋＰａ）、シクロウンデカノン（沸点：１０８℃、＠１．６ｋＰａ）、シクロドデカノン（沸点：１２５℃、＠１．６ｋＰａ）、シクロトリデカノン（沸点：１３８℃、＠１．６ｋＰａ）等が例示される。ただし、カッコ内の数値は、測定圧力を記載したもの以外は、１０３．３ｋＰａ（＝７６０ｍｍＨｇ）における沸点であり、これらより１種又は２種以上を用いてもよい。
代表的な環状ケトン類として、シクロヘキサノンの化学式（４）を以下に示す。
【００３２】
【化８】
2006291055.tif 000009
【００３３】
（４）脂肪族ケトン（ｄ）
本発明において、脂肪族ケトン（ｄ）とは、沸点が１５０℃以下の脂肪族ケトンであり、例えば、アセトン（沸点：１００〜１０２℃）、メチルエチルケトン（沸点：１００〜１０２℃）、メチルプロピルケトン（沸点：１００〜１０２℃）、メチルイソブチルケトン（沸点：１００〜１０２℃）、メチルｎ−ブチルケトン（沸点：１００〜１０２℃））、メチルｓｅｃ−ブチルケトン（沸点：１００〜１０２℃）、ジイソブチルケトン（沸点：１００〜１０２℃）、ピナコロン（沸点：１０６．４℃）、メチルイソアミルケトン（沸点：１４４．９℃）、ジエチルケトン（沸点：１０１．８℃）、ジイソプロピルケトン（沸点：１２５．０℃）、エチル−プロピルケトン（沸点：１２３．２℃）、ブチル−エチルケトン（沸点：１４７．３℃）等が例示される。ただし、カッコ内の数値は、１０３．３ｋＰａ（＝７６０ｍｍＨｇ）における沸点であり、これらより１種又は２種以上を用いてもよい。
代表的な脂肪族ケトン（ｄ）として、メチルエチルケトン（ＭＥＫ）が挙げられる。
【００３４】
本発明においては、混合溶媒（Ａ）には、ラクトン類（ａ）と環状ジエーテル化合物（ｂ）に加えて、さらに、環状ケトン類（ｃ）又は脂肪族ケトン（ｄ）の少なくとも一種を含有することができるが、その際の混合割合（質量比）は、ａ＋ｂ＋（ｃ及び／又はｄ）＝１００、かつ（ａ＋ｂ）：（ｃ及び／又はｄ）＝１０〜９９：９０〜１、好ましくは２０〜９９：８０〜１、さらに好ましくは、４０〜９９：６０〜１の範囲である。
【００３５】
２．ポリスルホン系樹脂（Ｂ）
本発明において、ポリスルホン系樹脂（Ｂ）とは、主鎖に芳香環基とその結合基としてスルホン基を有する熱可塑性樹脂であり、ポリスルホン樹脂と、ポリエーテルスルホン樹脂と、ポリフェニルスルホン樹脂に大別される。
ポリスルホン樹脂（ＰＳＦと称することもある。）は、代表的には下記の化学式（５）で表されるような構造をもつポリマーであり、１９６５年に米国ユニオンカーバイド社から発表されたものである。
【００３６】
【化９】
2006291055.tif 000010
【００３７】
上記の化学式（５）で表されるポリマーは、原料として、ビスフェノールＡのアルカリ金属塩（Ｎａ塩）と、ビスフェノールＳの塩素化化合物（４，４’−ジクロロジフェニルスルホン）を使用し、脱塩化ナトリウム反応で得られるが、ビスフェノールＡを、４，４’−ジヒドロキシ−ジフェニル−オキシド、４，４’−ジヒドロキシ−ジフェニル−スルファイド、４，４’−ジヒドロキシ−ジフェニル−メタン、４，４’−ジヒドロキシ−ジフェニル−フェニルエタン、４，４’−ジヒドロキシ−ジフェニル−パーフロロプロパン、ハイドロキノン、４，４’−ジヒドロキシベンゾフェノン、４，４’−ジヒドロキシ−ジフェニル等で置換することにより、下記の化学式（６）〜（１３）で表されるポリマーが得られ、本発明において使用することができる。
【００３８】
【化１０】
2006291055.tif 000011
【００３９】
【化１１】
2006291055.tif 000012
【００４０】
【化１２】
2006291055.tif 000013
【００４１】
【化１３】
2006291055.tif 000014
【００４２】
【化１４】
2006291055.tif 000015
【００４３】
【化１５】
2006291055.tif 000016
【００４４】
【化１６】
2006291055.tif 000017
【００４５】
【化１７】
2006291055.tif 000018
【００４６】
ＰＳＦとしては、ユーデル［登録商標、米国アモコ社が製造し、テイジンアモコエンジニアリング（株）が輸入販売］、及びユーデルＰ−３５００（登録商標、日産化学工業（株）の製造販売）などが、市販品として利用できる。
【００４７】
また、ポリエーテルスルホン樹脂（ＰＥＳと略称することもある。）は、代表的には下記の化学式（１４）で表されるような構造をもつポリマーである。
【００４８】
【化１８】
2006291055.tif 000019
【００４９】
ＰＥＳは、ジフェニルエーテルクロロスルホンのフリーデルクラフツ反応により得られる。
ＰＥＳとしては、ウルトラゾーンＥ［登録商標、ドイツＢＡＳＦ社が製造し、三井化学（株）が輸入販売］、レーデル（登録商標）Ａ［米国アモコ社が製造し、テイジンアモコエンジニアリング（株）が輸入販売］、及びスミカエクセル［登録商標、住友化学（株）の製造販売］などが、市販品として利用できる。
【００５０】
また、ポリフェニルスルホン樹脂（ＰＰＳＵと称することもある。）は、代表的には下記の化学式（１５）で表されるような構造をもつポリマーである。
【００５１】
【化１９】
2006291055.tif 000020
【００５２】
ＰＰＳＵとしては、レーデル（Ｒａｄｅｌ）（登録商標）Ｒシリーズ（Ｒ−５０００、Ｒ−５５００、Ｒ−５８００など）［米国アモコ社が製造し、テイジンアモコエンジニアリング（株）が輸入販売］などが、市販品として利用できる。
【００５３】
３．ポリスルホン系樹脂溶液組成物
本発明のポリスルホン系樹脂溶液組成物は、ラクトン類（ａ）と１，３−ジオキソランなどの環状ジエーテル化合物（ｂ）とを含み、或いは、所望により、さらに環状ケトン類（ｃ）又は沸点が１５０℃以下の脂肪族ケトン（ｄ）の少なくとも一種を含有させた混合溶媒（Ａ）に、上記の少なくとも１種のポリスルホン系樹脂（Ｂ）を溶解したものであり、基材（Ｃ）、例えば基材フィルムの少なくとも一方の面に、塗布、乾燥させてポリスルホン系樹脂層（Ｄ）と基材（Ｃ）とからなる積層体、例えば表面保護フィルムを製造するために利用する。
ポリスルホン系樹脂溶液組成物中のポリスルホン系樹脂の配合量は、混合溶媒１００重量部に対して、１〜３０重量部、好ましくは５〜２０重量部である。配合量が、１重量部未満であると、粘度は低くなって塗布しやすくなり、溶液組成物の寿命は長くなるものの、ポリスルホン系樹脂層（塗膜）の厚さが０．１μｍ未満となり、好ましくなく、一方、３０重量部を超えると、粘度が高くなり均一な厚さのポリスルホン系樹脂層（塗膜）が得られず、また溶液組成物の寿命が短くなり、望ましくない。
【００５４】
また、ポリスルホン系樹脂溶液組成物には、酸化防止剤、紫外線吸収剤、帯電防止剤、難燃剤、染料、顔料、滑剤、防カビ剤、防錆剤、レベリング剤等を必要に応じて添加することができる。尚、レベリング剤の例としては、パーフルオロアルキルスルホン酸カルシウム塩、パーフルオロアルキルスルホン酸カリウム塩、パーフルオロアルキルスルホン酸アンモニウム塩、パーフルオロアルキルエチレノキシド、パーフルオロアルキルトリメチルアンモニウム塩、フッ素化アルキルエステル等を挙げることができる。
【００５５】
ポリスルホン系樹脂層（Ｄ）は、ドープ、すなわちラクトン類（ａ）と１，３−ジオキソランなどの環状ジエーテル化合物（ｂ）とを含み、或いは、所望により、さらに環状ケトン類（ｃ）又は沸点が１５０℃以下の脂肪族ケトン（ｄ）の少なくとも一種を含有させた混合溶媒に少なくとも１種のポリスルホン系樹脂を溶解させてなるポリスルホン系樹脂溶液から容易に溶剤キャスト法で０．１〜５０μｍの薄膜として、基材（Ｃ）、好ましくはポリエチレンテレフタレートフィルム上に積層でき、低コストに高品位の積層体、例えば表面保護フィルムを提供することができる。
【００５６】
本発明のポリスルホン系樹脂溶液組成物は、鉄、アルミニウム、銅、亜鉛、チタニウム等の金属板、ガラス板、金属棒、金属部品、コイル等にコーティングし、耐熱性、耐薬品性、耐衝撃性、耐引掻性等に優れた製品とすることができ、それらは、一般産業機械器具部品、電気・電子部品、自動車部品、事務機器部品、厨房器具類、化学・薬品プラントの配管・貯槽等として利用される。また、金属線の表面に被覆し、耐熱性・耐薬品性のワイヤーとして利用できる。また、塗料としても利用できる。
【００５７】
４．基材（Ｃ）
本発明において、基材（Ｃ）とは、フィルム、シート、板、棒、パイプ、コイル、ワイヤー、織布、不織布、紙等であり、積層体の機械的強度を担い、その少なくとも一方の面にポリスルホン系樹脂層（Ｄ）を積層させる。
【００５８】
基材としては、ポリエチレンテレフタレート、ポリブチレンテレフタレート、ポリエチレンナフタレート、ポリブチレンナフタレート、ポリカーボネート、高密度ポリエチレン、直鎖状低密度ポリエチレン、ポリプロピレン、ポリ４メチルペンテン１、ポリスチレン、ポリスルホン（ＰＳＦ）、ポリエーテルスルホン（ＰＥＳ）、ポリフェニルスルホン（ＰＰＳＵ）、ポリフェニレンスルフィド、ポリ−ｐ−フェニレンテレフタラミド、ポリアミド、ポリエーテルエーテルケトン、ポリアクリレート、ポリアリレート、ポリフェニレンエーテル、ポリフェニレンオキサイド、ポリアセタール、ポリメタクリル酸メチル、ポリアクリロニトリル、ポリ塩化三フッ化エチレン、ポリ四フッ化エチレン、ポリパラキシレン、ポリエーテルイミド、ポリイミド、ポリ塩化ビニル、ポリウレタン、エポキシ樹脂、キシレン樹脂、グアナミン樹脂、ジアリルフタレート樹脂、ビニルエステル樹脂、フェノール樹脂、不飽和ポリエステル樹脂、フラン樹脂、メラミン樹脂、ユリア樹脂等のプラスチックス；鉄、アルミニウム、銅、チタン、スズ、亜鉛等の金属；ガラス、セラミックス、コンクリート、岩石等の無機物；木材、竹等が例示される。
【００５９】
基材がフィルムの場合、これらの樹脂フィルムの中で、ポリエチレンテレフタレートフィルムがコストやフィッシュアイや厚薄ムラの問題がなく、腰があるので取扱性に優れ、ポリスルホン系樹脂層（Ｄ）との接着性にすぐれ、強い密着強度で積層されることが可能であるので最も好ましい基材フィルムである。樹脂フィルムの原料樹脂は、一種であっても、二種以上を混合してもよい。
【００６０】
基材としての樹脂フィルムの厚みは、例えば１〜２００μｍ、好ましくは３〜１５０μｍ、更に好ましくは１２〜１００μｍ、特に好ましくは２０〜８０μｍである。１μｍ未満であると、フィルムの腰がなく取扱性が悪く、一方、２００μｍを超えると、腰が強すぎロール巻きが困難となり、また材料費がかさみ過剰品質となり、コストアップとなり好ましくない。
【００６１】
基材フィルムには、必要に応じて、酸化防止剤、紫外線吸収剤、帯電防止剤、難燃剤、染料、顔料、滑剤、防カビ剤、防錆剤等を添加してもよい。
また、ポリスルホン系樹脂層（Ｄ）との界面の接着性を向上させるために、コロナ放電処理やアンダーコート処理等を行ってもよい。
【００６２】
５．ポリスルホン系樹脂層（Ｄ）
本発明において、用いられるポリスルホン系樹脂層（Ｄ）は、光学用フィルムなどとして使用される。光学用フィルムとして使用する場合は、表面平滑性にすぐれていることが必要である。
また、ポリスルホン系樹脂層（Ｄ）は、ドープから容易に溶剤キャスト法で１〜１５μｍの薄膜としてポリエチレンテレフタレートフィルム上に積層でき、ドライラミネート法に比較し、低コストに高品位の表面保護フィルムを提供することができる。
【００６３】
６．積層体及びその製法
本発明に係る積層体は、基材（Ｃ）の少なくとも一方の面に、前記のポリスルホン系樹脂層（Ｄ）を積層してなるものである。
積層体は、例えば、厚さが１〜２００μｍの基材フィルムの少なくとも一方の面に、ポリスルホン系樹脂のドープ、すなわち前記のポリスルホン系樹脂溶液を塗布した後、乾燥処理を行い、厚さが０．１〜１００μｍ、好ましくは０．５〜７５μｍ、さらに好ましくは１〜５０μｍのポリスルホン系樹脂層（Ｄ）を積層させることによって製造することができる。これらの積層体は、液晶表示素子用透明電極のベースフィルム等に用いられる表面平滑性および外観の優れた耐熱性光学フィルム等として用いることができる。
【００６４】
塗布方法としては、ロールコーティング、スプレーコーティング、ダイコーティング、ナイフコーティング、エアーナイフコーティング、ワイヤーバーコーティング等が利用できる。基材フィルム上に、ポリスルホン系樹脂溶液組成物を塗布する際の溶液温度は、生産コスト上２０〜５０℃が好ましい。
また、乾燥方法としては、５０〜１５０℃で０．１〜５分乾燥させることが好ましい。
【００６５】
７．ポリスルホン系樹脂フィルム
ポリスルホン系樹脂は、被覆材、塗料、接着剤などとしても利用されるが、それらを製造するときには、通常はポリスルホン系樹脂を溶剤（溶媒）に溶かし、溶液組成物を準備し、これを基材表面に塗布、乾燥して、上記の積層体の製品としている。
一方、本発明においては、基材（Ｃ）の少なくとも一方の面に、前記のポリスルホン系樹脂層（Ｄ）を形成した後、基材（Ｃ）から前記ポリスルホン系樹脂層（Ｄ）を剥離して、前記の積層体でなく、ポリスルホン系樹脂自体のポリスルホン系樹脂フィルムを得ることもできる。
【実施例】
【００６６】
以下に、本発明のポリスルホン系樹脂溶液組成物を実施例に基づいて詳細に説明するが、本発明はこれらの実施例に限定されるものではない。
【００６７】
［実施例１］
γ−ブチロラクトン８０重量部と１，３−ジオキソラン２０重量部とを混合した混合溶媒９０重量部に、攪拌しながらポリエーテルスルホン樹脂（ＰＥＳ）［住友化学工業（株）製、スミカエクセル（登録商標）ＰＥＳ４１００Ｐ］１０重量部を添加し、８時間攪拌してポリエーテルスルホン樹脂溶液組成物を作製した。
次いで、ポリエチレンテレフタレートフィルム（ＰＥＴフィルム）［帝人デュポン（株）製、テトロン（登録商標）Ｓ（厚さ５０μｍ）］を基材フィルムとし、上記のポリエーテルスルホン樹脂溶液組成物を、メイヤーバーで、ポリスルホン系樹脂層の乾燥塗膜の厚みが５μｍになるようにコート（塗布）した。塗布後、オーブン中で１２０℃、５分間乾燥させ、塗膜にべたつきがないことを確認し、乾燥終了とした。
評価は、ポリエーテルスルホン樹脂溶液組成物の保存性試験として、ポリエーテルスルホン樹脂溶液を密閉して保存（２５℃、２４時間）し、溶液が白化や増粘が無ければ合格（○）とした。一方、ポリエーテルスルホン樹脂の未溶解物が残ったり、溶液が白化や増粘が生じれば不合格（×）とした。また、塗膜の状態を目視で評価して、フィッシュアイ等が無ければ良好とした。
評価結果を表１に示す。
【００６８】
［実施例２〜３］
実施例２では、γ−ブチロラクトン４５重量部と１，３−ジオキソラン５５重量部とを混合した混合溶媒を用いた以外は、また、実施例３では、γ−ブチロラクトン２０重量部と１，３−ジオキソラン８０重量部とを混合した混合溶媒を用いた以外は、実施例１と同様にして、ポリエーテルスルホン樹脂溶液組成物を作製し、また、基材（ＰＥＴ）に塗布し、評価した。その評価結果を表１に示す。
【００６９】
［比較例１、２］
比較例１では、γ−ブチロラクトン１００重量部の単独溶媒を用いた以外は、また、比較例２では、１，３−ジオキソラン１００重量部の単独溶媒を用いた以外は、実施例１と同様にして、ポリエーテルスルホン樹脂溶液組成物を作製した。溶液の保存状態は、不合格（×）であったため、基材（ＰＥＴ）に塗布する評価は、実施しなかった。その評価結果を表１に示す。
【００７０】
【表１】
2006291055.tif 000021
【００７１】
［実施例４〜１２］
実施例４では、γ−ブチロラクトン１０重量部と１，３−ジオキソラン８０重量部と、さらにシクロヘキサノン１０重量部とを混合した混合溶媒を用いた以外は、実施例１と同様にして、ポリエーテルスルホン樹脂溶液組成物を作製し、また、基材（ＰＥＴ）に塗布し、評価した。その評価結果を表２に示す。
また、実施例５〜１２では、表２に示す混合溶媒を用いた以外は、実施例１と同様にして、ポリエーテルスルホン樹脂溶液組成物を作製し、また、基材（ＰＥＴ）に塗布し、評価した。その評価結果を表２に示す。
【００７２】
［比較例３］
比較例３では、シクロヘキサノン１００重量部の単独溶媒を用いた以外は、実施例１と同様にして、ポリエーテルスルホン樹脂溶液組成物を作製した。溶液の保存状態は、不合格（×）であったため、基材（ＰＥＴ）に塗布する評価は、実施しなかった。その評価結果を表２に示す。
【００７３】
【表２】
2006291055.tif 000022
【００７４】
［実施例１３〜１６］
実施例１３では、γ−ブチロラクトン１０重量部と１，３−ジオキソラン８０重量部と、さらにメチルエチルケトン１０重量部とを混合した混合溶媒を用いた以外は、実施例１と同様にして、ポリエーテルスルホン樹脂溶液組成物を作製し、また、基材（ＰＥＴ）に塗布し、評価した。その評価結果を表３に示す。
また、実施例１４〜１６では、表３に示す混合溶媒を用いた以外は、実施例１と同様にして、ポリエーテルスルホン樹脂溶液組成物を作製し、また、基材（ＰＥＴ）に塗布し、評価した。その評価結果を表３に示す。
【００７５】
［比較例４］
比較例４では、メチルエチルケトン１００重量部の単独溶媒を用いた以外は、実施例１と同様にして、ポリエーテルスルホン樹脂溶液組成物を作製した。溶液の保存状態は、不合格（×）であったため、基材（ＰＥＴ）に塗布する評価は、実施しなかった。その評価結果を表３に示す。
【００７６】
［比較例５、６］
比較例５では、１，３−ジオキソラン２０重量部とメチルエチルケトン８０重量部を混合した混合溶媒８０重量部に、また、比較例６では、１，３−ジオキソラン４０重量部とシクロヘキサノン６０重量部を混合した混合溶媒８０重量部に、それぞれ攪拌しながらポリエーテルスルホン樹脂（ＰＥＳ）［住友化学工業（株）製、スミカエクセル（登録商標）ＰＥＳ４１００Ｐ］２０重量部を添加し、８時間攪拌してポリエーテルスルホン樹脂溶液組成物を作製した。いずれも溶液の保存状態は、不合格（×）であったため、基材（ＰＥＴ）に塗布する評価は、実施しなかった。その評価結果を表３に示す。
【００７７】
【表３】
2006291055.tif 000023
【００７８】
表１〜３の結果から、明らかなように、ラクトン類（ａ）と１，３−ジオキソラン（ｂ１）に代表される環状ジエーテル化合物（ｂ）とからなる混合溶媒（Ａ）に、又は所望により、さらに環状ケトン類（ｃ）又は沸点が１５０℃以下の脂肪族ケトン（ｄ）の少なくとも一種を含有させた混合溶媒（Ａ）に、少なくとも１種のポリスルホン系樹脂（Ｂ）を溶解させたポリスルホン系樹脂溶液組成物は、溶液が白化や増粘が起こらず、溶液の保存状態が良好であり、また、基材（Ｃ）の少なくとも一方の面に塗布、乾燥させて、形成した塗膜のポリスルホン系樹脂層（Ｄ）も、良好であることが判る。一方、ラクトン類（ａ）や１，３−ジオキソラン（ｂ１）の単独溶媒を用いた比較例１〜４や、ラクトン類（ａ）と１，３−ジオキソラン（ｂ１）とからなる混合溶媒を用いない比較例５、６のポリスルホン系樹脂溶液組成物は、ポリエーテルスルホン樹脂の未溶解物が残ったり、溶液が白化や増粘が生じ、不合格であった。
【産業上の利用可能性】
【００７９】
本発明のポリスルホン系樹溶液組成物は、溶液組成物が安定し、液中に未溶解分が残ったり、液が増粘したり、ゲル化することなく、塗布基材表面に塗布したときに、平滑な塗布層を形成し、かつ有害な成分を発生させることがないために、このポリスルホン系樹脂溶液組成物を基材表面に塗布、乾燥して得られた積層体は、表面平滑性に優れ、光学的な特性にすぐれているので耐熱性光学用フィルムなどとして、電子や半導体分野などの各種用途に好適に用いることができる。